(57)【特許請求の範囲】
【請求項１】
ローラーを用いたコーティング方法であって、
該ローラーは、多孔質ローラーであり、
該多孔質ローラーの表面は、独立した窪みを複数有し、
該ローラーを用いて、大きさ０．２ｃｍ以上の粒子を含むコート材を、基材に塗付することを特徴とするコーティング方法。
【請求項２】
前記多孔質ローラーの表面における窪みの総面積が、ローラー表面全体の２０％以上８０％以下であることを特徴とする請求項１に記載のコーティング方法。
【請求項３】
前記窪みは、大きさが０．３ｃｍ以上３ｃｍ以下であることを特徴とする請求項１または請求項２に記載のコーティング方法。
【請求項４】
前記窪みは、深さが１ｍｍ以上１５ｍｍ未満であることを特徴とする請求項１から請求項３のいずれかに記載のコーティング方法。
【請求項５】
前記多孔質ローラーの厚みが、１ｍｍ以上１５ｍｍ未満であることを特徴とする請求項１から請求項４のいずれかに記載のコーティング方法。
【発明の詳細な説明】
【技術分野】
【０００１】
本発明は、新規なコーティング方法に関する。
【背景技術】
【０００２】
一回のコートにより、いろどり豊かなコーティング膜を形成する材料として、２色以上の色の粒子が分散した構成を有するコート材等が挙げられる。このようなコート材によれば、２色以上の色の粒がちりばめられた模様意匠仕上げを得ることができ、近年、建築物の壁面等において好適に用いられている。
【０００３】
最近では、天然石の意匠に見られるような各色部分が大柄で少し距離を置いた場合でも、模様が明確に認識される意匠が好まれるようになっている。
【０００４】
一方、コート材のコーティングには、通常スプレーガン等に代表される吹き付けタイプの器具が用いられている（例えば、特許文献１、２等）。しかし、材料ロス等の観点から、最近では、ローラータイプの器具に移行されつつある。
【０００５】
上記コート材においても、ローラータイプの器具への切り替えが進んでいる。ところが、大柄の模様意匠に仕上げる場合、ローラータイプの器具を用いると、ローラーから下地への転写が上手く行われず、所望の大柄模様が得られなかったり、仕上がりムラが発生する等の問題が発生しやすく、大柄の模様意匠に仕上げることは、経験者といえども容易ではない。
【０００６】
このような問題に対し、例えば、特許文献３には、多孔質ローラーで塗付した後、特殊なコテにて表面を引き延ばすことにより、大柄の模様意匠に仕上げる技術が開示されている。しかしながら、この技術ではローラーコートとは別に、コテによる仕上げ工程が必要となり、簡便な方法とは言い難い。
【先行技術文献】
【特許文献】
【０００７】
【特許文献１】特開２００７−１７５６５０号公報
【特許文献２】特開２０１３−０４９０１７号公報
【特許文献３】特開２００６−３２６４９４号公報
【発明の概要】
【発明が解決しようとする課題】
【０００８】
コーティングにおいて工程を増やすことは、工事費用の増大や、工期を長期化させる原因となるため、工程を短縮することはコーティングにおける重要課題の一つである。このような状況下、大柄の模様意匠に仕上げるローラーコートにおいても、簡便な手法が望まれている。
【課題を解決するための手段】
【０００９】
本発明者らは、このような課題を解決するために鋭意検討した結果、特殊なローラーを用いることで、大柄の模様意匠仕上げをローラーコートにて簡便に行うことができることを見出し、本発明を完成させた。
【００１０】
すなわち、本発明は、下記の特徴を有するものである。
１．ローラーを用いたコーティング方法であって、該ローラーは、多孔質ローラーであり、該多孔質ローラーの表面は、独立した窪みを複数有し、該ローラーを用いて、大きさ０．２ｃｍ以上の粒子を含むコート材を、基材に塗付することを特徴とするコーティング方法。
２．前記多孔質ローラーの表面における窪みの総面積が、ローラー表面全体の２０％以上８０％以下であることを特徴とする１．に記載のコーティング方法。
３．前記窪みは、大きさが０．３ｃｍ以上３ｃｍ以下であることを特徴とする１．または２．に記載のコーティング方法。
４．前記窪みは、深さが１ｍｍ以上１５ｍｍ未満であることを特徴とする１．から３．のいずれかに記載のコーティング方法。
５．前記多孔質ローラーの厚みが、１ｍｍ以上１５ｍｍ未満であることを特徴とする１．から４．のいずれかに記載のコーティング方法。
【発明の効果】
【００１１】
本発明のコーティング方法によれば、大柄タイプの模様意匠仕上げをローラーコートにて簡便に行うことができる。
【図面の簡単な説明】
【００１２】
【図１】本発明で使用するローラーの一例である。
【図２】図１の多孔質層表面の拡大図である。
【図３】開放孔と独立孔を有する多孔質層の断面の拡大図である。
【図４】連通孔を有する多孔質層の断面の拡大図である。
【符号の説明】
【００１３】
Ｘ  ：窪み
Ｙ  ：孔
Ｙ１：開放孔(多孔質層の表面)
Ｙ２：独立孔
Ｙ３：連通孔
ａ  ：窪みの大きさ
ｂ  ：窪み間距離
１  ：芯材
２  ：補強材
３  ：ハンドル軸
４  ：多孔質層
５  ：ハンドル
【発明を実施するための形態】
【００１４】
以下、本発明を実施するための形態について詳細に説明する。
【００１５】
本発明は、ローラーを用いたコーティング方法に関するものであり、該ローラーは多孔質ローラーであり、該多孔質ローラーの表面は、独立した窪みを複数有する。このようなローラーを用いて、大きさ０．２ｃｍ以上の粒子を含むコート材を基材に塗付することによって、大柄の模様意匠仕上げを簡便に行うことができる。
【００１６】
なお、「大柄」とは、目視にて形状が認識できる程度の大きさのことであり、具体的には大きさが０．２ｃｍ以上のものをいう。また、大柄模様とは、前記大柄の粒を有する模様であり、少し距離を置いた場所からでも粒が認識できる程度の模様である。
【００１７】
＜多孔質ローラー＞
本発明で使用する多孔質ローラーは、例えば、図１に示すように、筒状の芯材の外表面に多孔質層が備わったものであり、筒状の芯材は、軸を備えたハンドルを装着できるように空洞となっており、該空洞にハンドル軸を装着して使用することができるものである。
【００１８】
筒状の芯材としては、特に限定されず、例えば、プラスチック製、木製、金属製等の芯材を用いることができ、また、ハンドル軸と芯材との密着性を高めるために、ハンドル軸と芯材の間に、例えば、プラスチック製、ゴム製、ガラス製、金属製、繊維製等の補強材を用いることもできる。
【００１９】
本発明の多孔質ローラーは、その表面（多孔質ローラーを構成する多孔質層の表面）に、独立した窪みを複数有するものである。「独立した窪み」とは、多孔質層の表面において、となりあう窪みどうしが多孔質層の多孔質素材によって隔てられた状態で存在する窪みのことである。このような多孔質ローラーを用いることによって、窪みに粒子が入り込むとともに、後述する孔にもコート材成分が付着するため、コート材は基材全面に塗付され、その結果、窪みによる立体的なパターン形状は転写されにくく、コート材による大柄模様を基材表面に転写することが可能である。
【００２０】
窪み一つの形状としては、多孔質ローラー表面からみた場合、例えば、円形状、三角形状、四角形状、六角形状、多角形等、特に限定されない。
【００２１】
窪み一つの大きさは、多孔質ローラー表面からみた場合、好ましくは０．３ｃｍ以上３ｃｍ以下、より好ましくは０．５ｃｍ以上２．０ｃｍ以下、さらに好ましくは０．７ｃｍ以上１．５ｃｍ以下、最も好ましくは０．９ｃｍ以上１．２ｃｍ以下である。このような大きさであることにより、コート材中に含む大きさ０．２ｃｍ以上の粒子の大きさや形状を維持したまま、基材へと転写することが容易である。なお、窪みの大きさとは、各形状の重心からの最大距離×２で算出すればよく、例えば、円形の場合は直径、正三角形の場合は１辺の長さをＬとするとＬｃｏｓ３０°×４／３、正四角形の場合は対角線の長さ、正六角形の場合は外接円の直径などにより算出することができる。
【００２２】
なお、窪みの形状、大きさは、多孔質ローラー表面上の形状、大きさのことである。
【００２３】
このような多孔質層の表面に複数有する窪みの大きさは、後述する孔の大きさよりも、好ましくは１．５倍以上（より好ましくは２倍以上）大きいものである。
【００２４】
また、多孔質ローラー表面における窪みの総面積（窪みの面積の総和）は、ローラー表面全体の面積（ローラー外周面の面積）に対し、好ましくは２０％以上８０％以下、より好ましくは２５％以上７０％以下、さらに好ましくは３０％以上６０％以下、最も好ましくは３５％以上５０％以下である。ローラー表面のうち窪みの総面積が上記範囲内であることにより、大柄の模様に効率よく簡便に仕上げることができる。
【００２５】
なお、多孔質ローラー表面における窪みの総面積の割合（％）は、窪みの総面積を、ローラーの表面面積（ローラーの幅×ローラー表面の円周）で除することにより求めることができる。例えば、窪みとして、大きさが一律の円形状のものであれば、（円の面積×個数）／（ローラーの表面面積）で求めることができる。形状がランダムであれば、ローラー表面の展開図を作成し、そこから窪みの総面積を求めるこができる。
【００２６】
窪みの深さは、好ましくは１ｍｍ以上１５ｍｍ未満、より好ましくは２ｍｍ以上１３ｍｍ以下、さらに好ましくは３ｍｍ以上１０ｍｍ以下、最も好ましくは４ｍｍ以上７ｍｍ以下である。また深さ方向の形状は、特に限定されないが、例えば表面の形状が円形状ならば、円柱のように深さ方向に対し同一の形状であるもの、また、円錐、円錐台のように深さ方向に対し大きさが小さくなっていくもの等が好ましい。なお、窪みの深さは、多孔質ローラー表面から最も離れた最深部までの距離のことである。
【００２７】
本発明で用いる多孔質ローラーは、このような窪みを複数有するものである。窪みの配列は、ランダムでも、規則的であってもよい。本発明では、窪みが規則的に配列されていることが好ましく、例えば、多孔質ローラー表面からみた場合、大きい円と小さい円が交互に配列されたもの、円形と三角形が交互に配列されたもの、円Ａと円Ｂの間隔と円Ｂと円Ｃの間隔が異なるが円Ａ、円Ｂ、円Ｃは規則的に配列されたもの等も、規則的に配列されたものの一例である。
【００２８】
本発明では、特に大きさ及び／または形状が均等な窪みが規則的に配列されていることが好ましい。このような窪みは、等間隔で配列されていることが好ましい。
【００２９】
本発明で用いる多孔質ローラーは、図２に示すように、隣接する窪み間距離（ｂ）は窪みの大きさ（ａ）に対し（ｂ／ａ）、１．１倍以上２倍未満（さらには１．２倍以上１．９倍以下、さらには１．３倍以上１．８倍以下）であることが好ましい。このような間隔にて規則的に配列されていることにより、窪みによる大柄の偏りがなく、簡便に、より優れた大柄模様を得られやすい。なお、隣接する窪み間距離（ｂ）とは、各窪み形状の重心間距離のことである。
【００３０】
窪みを複数有する多孔質層の製造方法は、特に限定されないが、窪みのない多孔質層に対し、所定の大きさ、形状となるように多孔質層の一部に熱をかけて溶融させたり、カッター、ドリル等で切り取ったり、型枠で成形させる等で製造することができる。また、多孔質層を筒状の芯材に備えつける前に多孔質層に窪みをつくってもよいし、筒状の芯材に備えつけた後に多孔質層に窪みをつくってもよい。このような窪みを複数有する多孔質ローラーをハンドル軸に装着して使用することができる。
【００３１】
なお、本発明多孔質ローラーを構成する多孔質層は、層表面・層内部に多数の「孔（気孔）」を有するもので、孔には、ひとつひとつ独立して存在する独立孔型、孔どうしが連なった連通孔型等が挙げられる(図３及び図４参照)。
【００３２】
本発明で用いる多孔質ローラーとしては、例えば、スポンジ状の多孔質層を有するローラーが好ましい。また、多孔質層としては、連通孔を有する多孔質層、または、独立孔を有する多孔質層等特に限定されないが、本発明では独立孔を有する多孔質層が好ましい(図３及び図４参照)。独立孔を有する多孔質層ローラーは、図３に示すように、表面は開放孔、内部は独立孔を有する構造が好ましく、表面の開放孔にはコート材成分が付着し、内部の独立孔にコート材が入り込みすぎることを防ぎ基材に転写しやすい。また強度にも優れており、網状ネット等で保護・強化しなくても長期間使用することができる。さらに、コート材の粘度も幅広い範囲で適用可能である。
【００３３】
このような多孔質層の孔の大きさは、特に限定されないが、窪みの大きさより２／３以下（好ましくは１／２以下）の大きさであることが好ましく、より好ましくは１０ｍｍ以下、更に好ましくは０．５ｍｍ以上８ｍｍ以下、特に好ましくは１ｍｍ以上５ｍｍ以下、最も好ましくは１．５ｍｍ以上４ｍｍ以下である。なお、孔の大きさは、各孔の重心からの最大距離×２で算出すればよい。また、孔の大きさは、例えば、表面や切断面の開放孔から求めることができる。また、孔の大きさは、１０か所を算出した平均値である。
【００３４】
多孔質層の材質としては、特に限定されないが、例えば、アクリル樹脂、ウレタン樹脂、エステル樹脂、エチレン樹脂等の樹脂等が挙げられ、これらをスポンジ状に多孔化したものである。
【００３５】
なお、本発明で用いる多孔質ローラーに対して、ウール、合成繊維等の繊維質ローラーは、粒子が潰れてしまったり、偏りがみられ、大柄模様が得られず、また仕上がりムラが発生しやすい。また、ゴムやプラスチック製のローラー（パターンローラー）では、窪みの立体パターンが目立ち、大柄模様にも偏りが見られてしまう。また、多孔質層を有するローラーであっても窪みを有さない場合、十分転写することができず、粒子が潰れてしまったり、偏りがみられ、大柄模様が得られず、また仕上がりムラが発生しやすい。
【００３６】
多孔質ローラー(多孔質層)の厚みは、好ましくは１ｍｍ以上１５ｍｍ未満、より好ましくは２ｍｍ以上１３ｍｍ以下、さらに好ましくは３ｍｍ以上９ｍｍ以下、最も好ましくは４ｍｍ以上７ｍｍ以下である。このような厚みでは、コート材の塗付効率が良く、作業性により優れる。ローラーの厚みが厚すぎると、立体パターンが目立ち、大柄模様が目立たず、また、模様に偏りが見られる場合がある。なお、多孔質ローラーの厚みは、多孔質層断面において、窪みを有さない箇所の多孔質層の厚みを測定した値である。
【００３７】
多孔質ローラーの幅（長さ）は、特に限定されないが、好ましくは８０ｍｍ以上２５０ｍｍ以下程度である。また、多孔質ローラーの直径（筒径）（多孔質層含む）は、好ましくは１５ｍｍ以上１００ｍｍ以下程度である。
【００３８】
＜コート材＞
本発明で用いるコート材は、大きさ０．２ｃｍ以上（好ましくは０．５ｃｍ以上３ｃｍ以下）の粒子を含むことを特徴とするものであり、基材表面にて大きさ０．２ｃｍ以上の粒による大柄模様を形成する材料である。なお、粒子の大きさは、粒子を水平面に安定に静置させ、上から観察したときの最大径のことである。ここでいう最大径とは、形状の重心からの最大距離×２で算出することができる。粒子の大きさは、光学顕微鏡等で測定することができる。
【００３９】
コート材としては、大きさ０．２ｃｍ以上の粒子とともに結合材を含むものが好ましい。結合材としては、粒子を固定化する成分であり、例えば、アクリル樹脂、アクリルシリコン樹脂、シリコーン樹脂、エポキシ樹脂、ウレタン樹脂、フッ素樹脂、エチレン樹脂、酢酸ビニル樹脂、ポリエステル樹脂、アルキッド樹脂、塩化ビニル樹脂等を用いることができる。
【００４０】
また、コート材としては、その他、例えば、顔料、硬化剤、溶剤、分散剤、粘性調整剤、造膜助剤、増粘剤、消泡剤、レベリング剤、沈降防止剤、たれ防止剤、可塑剤、防腐剤、防黴剤、防藻剤、抗菌剤、湿潤剤、乾燥調整剤、脱水剤、艶消剤、凍結防止剤、紫外線吸収剤、酸化防止剤、光安定剤等の添加剤を含むこともでき、水系、溶剤系など、特に限定されない。
【００４１】
本発明で用いる大きさ０．２ｃｍ以上の粒子としては、コート材中において、ゲル状、固体状など、特に限定されないが、基材にコーティングされた際に、大きさ０．２ｃｍ以上の粒を形成し、大柄模様を得る成分である。なお、上記コート材は、大きさ０．２ｃｍ未満の粒子を含むこともできる。
【００４２】
粒子がコート材中において、ゲル状の場合は、粒子の成分として、着色材と樹脂を含むものが好ましい。
【００４３】
着色材としては、例えば、酸化チタン、亜鉛華、黄色酸化鉄、オーカ、チタンイエロー、カーボンブラック、黒鉛、クロムグリーン、コバルトグリーン、群青、紺青、コバルトブルー、コバルトバイオレット、モリブデートオレンジ、べんがら、パーマネントレッド、ブリリアントカーミン、レーキレッド、アントラキノンレッド、ペリレンレッド、ファーストイエロー、パーマネントイエロー、イソシンドリノンイエロー、キノフタロンイエロー、フタロシアニングリーン、フタロシアニンブルー、キナクリドンバイオレット等の着色顔料等が挙げられる。
【００４４】
樹脂としては、例えば、アクリル樹脂、アクリルシリコン樹脂、シリコーン樹脂、エポキシ樹脂、ウレタン樹脂、フッ素樹脂、エチレン樹脂、酢酸ビニル樹脂、ポリエステル樹脂、アルキッド樹脂、塩化ビニル樹脂等が挙げられる。
【００４５】
粒子がコート材中において固体状の場合は、粒子の成分としては、例えば、天然石粉砕物、陶磁器粉、セラミック粉、ゴム粒、金属粒、珪砂、長石、珪石、寒水石、雲母、ガラスビーズ等が挙げられ、これらの表面は着色されていてもよい。また、上記ゲル状の場合の粒子成分を予め固形化した固体状の樹脂粒子も使用できる。
【００４６】
また、粒子の成分として、その他添加剤を含むこともできる。
【００４７】
本発明のコート材における結合材と粒子の混合比率は、結合材の固形分１００重量部に対し、好ましくは、粒子５０重量部以上３０００重量部以下（さらに好ましくは１００重量部以上２０００重量部以下）である。
【００４８】
例えば、粒子として、ゲル状の粒子を使用する場合は、結合材の固形分１００重量部に対し、ゲル状の粒子を好ましくは５０重量部以上５００重量部以下、さらに好ましくは１００重量部以上４００重量部以下程度とすればよい。
【００４９】
また、粒子として、固体状粒子を使用する場合は、結合材の固形分１００重量部に対し、好ましくは、固体状粒子１００重量部以上３０００重量部以下、さらに好ましくは３００重量部以上２０００重量部以下程度とすればよい。
【００５０】
＜コーティング方法＞
本発明のコーティング方法は、主に建築物や土木構造物等のコーティングに使用することができるものである。適用可能な基材としては、例えば、石膏ボード、合板、コンクリート、モルタル、レンガ、磁器タイル、繊維混入セメント板、セメント珪酸カルシウム板、スラグセメントパーライト板、ＡＬＣ板、サイディング板、押出成形板、鋼板、プラスチック板等が挙げられる。これら基材の表面は、何らかの表面処理（例えば、シーラー、サーフェーサー、フィラー、パテ等）が施されたものでもよく、既に塗膜が形成されたもの等であってもよい。
【００５１】
本発明は、コート材を含ませたローラーを用いて、基材に塗付することを特徴とするものであり、特に、上記基材の上に、ローラーを転動させて、コート材を基材に転写させることを特徴とするものである。本願発明のローラーを用いることにより、大きさ０．２ｃｍ以上の粒子を含む特殊なコート材であっても、粒子を連続して均一に転写することができる。特に、粒子としてゲル状の粒子を含むコート材を用いる場合、ゲル状の粒子を潰すことなく、簡便に、少ない塗装回数で転写することができる。
【００５２】
本発明において、コート材をコーティングする際の塗付け量は、適宜設定すればよいが、好ましくは０．２〜５ｋｇ／ｍ２程度、より好ましくは０．３〜３ｋｇ／ｍ２程度である。例えば、粒子として、ゲル状の粒子を使用する場合は、塗付け量は、好ましくは０．２〜１．２ｋｇ／ｍ２程度、より好ましくは０．３〜１ｋｇ／ｍ２程度、とすればよい。また、粒子として、固体状粒子を使用する場合は、塗付け量は、好ましくは０．５〜５ｋｇ／ｍ２程度、より好ましくは０．８〜４ｋｇ／ｍ２程度とすればよい。
【００５３】
また、コーティングの際のコート材の粘度は、適宜調整すればよいが、好ましくは、１Ｐａ・ｓ以上５０Ｐａ・ｓ以下程度に調整すれば良い。なお、粘度は、温度２３℃、相対湿度５０％ＲＨ下においてＢＨ型粘度計で回転数を２０ｒｐｍとして測定したときの値である。
【００５４】
また、コート材の硬化は公知の方法で行えばよく、特に限定されないが、例えば、熱をかけて硬化させる方法、熱をかけずに硬化させる方法、あるいは、触媒等を加えて硬化を反応させる方法等が挙げられる。また、熱をかけて硬化させる方法では、好ましくは４０℃以上２００℃以下、より好ましくは５０℃以上１２０℃以下で硬化させればよい。また、熱をかけずに硬化させる方法（常温硬化）では、好ましくは０℃以上４０℃以下、より好ましくは５℃以上３５℃以下で硬化させればよい。
【実施例】
【００５５】
以下に本発明の効果を明確にするため、実施例、比較例をあげて説明する。
【００５６】
コート材として、次の表１に示す原料及び配合にて、アクリル樹脂エマルション中に各粒子が分散したコート材１〜６を用意した。なお、表１中の数値は、全て重量部を示す。
【００５７】
【表１】
0005922852.tif 000002
【００５８】
次にローラーとして、表２に示すローラー１〜２９を用意した。なお、ローラー１〜２６は、幅が１２０ｍｍ、窪みの大きさ及び形状が均等なものである。ローラー２７は、窪みを有さない多孔質ローラーである。ローラー２８は、窪み、孔を有さず、表面に凹凸を有するゴム状のパターンローラーである。ローラー２９は、窪み、孔を有さず、毛丈（厚み）が８ｍｍの繊維状のウールローラである。
【００５９】
【表２】
0005922852.tif 000003
【００６０】
（評価実験）
（作業性評価）
９０ｃｍ×９０ｃｍのスレート板（基材）に対し、アクリル樹脂下塗材を塗付け量０．２ｋｇ／ｍ２で塗付し、２時間乾燥させた。その後、表３の組み合わせにて、表１に示すコート材を、表２に示すローラーにて塗付け量０．７ｋｇ／ｍ２で塗付する際の作業性について評価した。評価は、次のＡ〜Ｄ及びＺの５段階で評価した。結果は表３に示す。
Ａ：基材全面に、コート材０．７ｋｇ／ｍ２を、２往復以内の塗装で、簡便に塗付けることができた。
Ｂ：基材全面に、コート材０．７ｋｇ／ｍ２を、３往復の塗装で、塗付けることができた。
Ｃ：基材全面に、コート材０．７ｋｇ／ｍ２を、４往復の塗装で、塗付けることができた。
Ｄ：基材全面に、コート材０．７ｋｇ／ｍ２を、５往復以上９往復以下の塗装で、塗付けることができた。
Ｚ：１０往復塗装しても、コート材０．７ｋｇ／ｍ２の塗付けができなかった。
【００６１】
（仕上がり評価）
上記作業性評価にてコート材（０．７ｋｇ／ｍ２）を塗装した後の試験体を２４時間乾燥させ、表面の仕上がりを目視にて評価した。評価は、次のＡ〜Ｅ及びＺの６段階で評価した。結果は表３に示す。
Ａ：全面にわたり大柄模様の優れた意匠が確認できた。
Ｂ：ほぼ全面にわたり大柄模様の優れた意匠が確認できた。
Ｃ：一部模様に偏りがみられたが、大部分で大柄模様の意匠が確認できた。
Ｄ：一部粒子の潰れがみられたが、大部分で大柄模様の意匠が確認できた。
Ｅ：一部立体的パターンがみられたが、大部分で大柄模様の意匠が確認できた。
Ｚ：大柄模様の意匠が確認できなかった。
【００６２】
【表３】
0005922852.tif 000004
【００６３】
上記表３の評価結果より、実施例においては、所定のローラーを用いて、所定のコート材を用いることにより、大柄模様の意匠を確認することができ、作業性及び仕上がり性において、実用上問題のないレベルであることが確認できた。一方、比較例では、ローラーやコート材として所定のものを使用しなかったため、作業性及び仕上がり性の両立を図れるものは認められなかった。
【要約】
【課題】本発明は、大柄タイプの模様意匠仕上げをローラーコートにて簡便に行うことができるコーティング方法を提供する。
【解決手段】本発明のコーティング方法は、独立した窪みを複数有する特殊な多孔質ローラーを用いて、コート材を塗付することを特徴とする。
【選択図】図１【図１】
0005922852.tif 000005
【図２】
0005922852.tif 000006
【図３】
0005922852.tif 000007
【図４】
0005922852.tif 000008